СМЕСЕВАЯ АКТИВНАЯ МАССА ПОЛОЖИТЕЛЬНОГО ЭЛЕКТРОДА, ПОЛОЖИТЕЛЬНЫЙ ЭЛЕКТРОД, АККУМУЛЯТОРНАЯ БАТАРЕЯ С БЕЗВОДНЫМ ЭЛЕКТРОЛИТОМ И СПОСОБ ИЗГОТОВЛЕНИЯ АККУМУЛЯТОРНОЙ БАТАРЕИ С БЕЗВОДНЫМ ЭЛЕКТРОЛИТОМ

1. Способ изготовления аккумуляторной батареи с безводным электролитом, включающий:
этап изготовления смесевой активной массы положительного электрода путем перемешивания активного материала положительного электрода на основе лития с рабочим верхним пределом потенциала 4,35 В или выше, электропроводного материала, связующего вещества, фосфата лития и растворителя;
этап изготовления положительного электрода, содержащего смесевый слой положительного электрода на поверхности токоприемного элемента, путем нанесения смесевой активной массы положительного электрода на поверхность токоприемного элемента и высушивания смесевой активной массы положительного электрода;
этап сборки аккумуляторной батареи с безводным электролитом с помещением в корпус батареи положительного электрода, отрицательного электрода и безводного электролита, содержащего вещество, в состав которого входит фтор; и
этап первоначальной зарядки аккумуляторной батареи с безводным электролитом,
характеризующийся тем, что
на этапе изготовления смесевой активной массы положительного электрода смесевую активную массу положительного электрода изготавливают путем добавления кислоты в дополнение к активному материалу положительного электрода, электропроводящему материалу, связующему веществу, фосфату лития и растворителю.
2. Способ изготовления по п. 1, при этом кислота содержит фосфор.
3. Способ изготовления по п. 2, при этом кислота, содержащая фосфор, представляет собой, по меньшей мере, одну из следующих кислот:
фосфорную кислоту, пирофосфорную кислоту и метафосфорную кислоту.
4. Способ изготовления по любому из пп. 1-3, при этом активный материал положительного электрода представляет собой оксид лития, никеля и марганца со структурой шпинели.
5. Смесевая активная масса положительного электрода, полученная путем добавления кислоты в дополнение к активному материалу положительного электрода на основе лития с рабочим верхним пределом потенциала 4,35 В или выше, электропроводному материалу, связующему веществу, фосфату лития и растворителю.
6. Положительный электрод, который включает в себя токоприемный элемент и смесевый слой положительного электрода, полученный путем высушивания смесевой активной массы положительного электрода, нанесенной на токоприемный элемент, при этом положительный электрод отличается тем, что смесевая активная масса положительного электрода представляет собой смесевую активную массу положительного электрода по п. 5.
7. Аккумуляторная батарея с безводным электролитом, которая включает в себя положительный электрод, отрицательный электрод и безводный электролит, содержащий вещество, в состав которого входит фтор, при этом аккумуляторная батарея с безводным электролитом отличается тем, что положительный электрод представляет собой положительный электрод по п. 6.